(57)【要約】      （修正有）【課題】発電時に空気極層側の温度が上がらず、イオン伝導率が低下して出力が得られなくなる問題を解決できる、高出力の直接火炎型燃料電池用単セルを提供する。【解決手段】単セル１０は、燃料極層（Ａ）２１と、ジルコニア系固体電解質層（ｂ−１）３１と、セリア系固体電解質層（ｂ−２）３２と、空気極層（Ｃ）４１を順に積層したものであって、固体電解質層（Ｂ）は燃料極側から、ジルコニア系固体電解質層（ｂ−１）と、セリア系固体電解質層（ｂ−２）とが順に積層されたものである。さらに、燃料極層（Ａ）を第１燃料極層（ａ−１）と第２燃料極層（ａ−２）との２層構造とすることによって、高い出力が得られる。【選択図】図１
2013145671.tif 000002
【特許請求の範囲】
【請求項１】
直接火炎型燃料電池に用いる燃料電池用単セルであって、燃料極層（Ａ）と、固体電解質層（Ｂ）と、空気極層（Ｃ）とが順に積層され、前記固体電解質層（Ｂ）は燃料極側から、ジルコニア系固体電解質層（ｂ−１）と、セリア系固体電解質層（ｂ−２）とが順に積層されたものであることを特徴とする直接火炎型燃料電池用単セル。
【請求項２】
ジルコニア系固体電解質層（ｂ−１）が、イットリア安定化ジルコニア(８ＹＳＺ)、イットリア部分安定化ジルコニア(３ＹＳＺ)、及びスカンジア安定化ジルコニア（ＳｃＳＺ）から選択される１以上のジルコニア系固体電解質を含有し、ジルコニアの含有率が８０質量％以上ある層であって、
セリア系固体電解質層（ｂ−２）が、ガドリニアドープセリア（ＧＤＣ）、イットリアドープセリア（ＹＤＣ）、及びサマリアドープセリア（ＳＤＣ）から選択される１以上のセリア系固体電解質を含有し、セリアの含有率が８０質量％以上ある層であることを特徴とする請求項１に記載の直接火炎型燃料電池用単セル。
【請求項３】
燃料極層（Ａ）が、固体電解質の反対側から、金属酸化物及び固体電解質を含む多孔質な第１燃料極層（ａ−１）と、金属酸化物及び固体電解質を含み、第１燃料極層（ａ−１）より気孔率が小さい第２燃料極層（ａ−２）とが順に積層されたものであることを特徴とする請求項１又は２に記載の直接火炎型燃料電池用単セル。
【請求項４】
第２燃料極層（ａ−２）に含まれる固体電解質は、ジルコニア系固体電解質層（ｂ−１）を形成するジルコニア系固体電解質と同一であり、且つ、第１燃料極層（ａ−１）に含まれる固体電解質とは異なることを特徴とする請求項３に記載の直接火炎型燃料電池用単セル。
【請求項５】
第１燃料極層（ａ−１）に含まれる固体電解質がイットリア安定化ジルコニア(８ＹＳＺ)であって、第２燃料極層（Ｂ）及びジルコニア系固体電解質層（ｂ−１）に含まれる固体電解質がスカンジア安定化ジルコニア（ＳｃＳＺ）であることを特徴とする請求項４に記載の直接火炎型燃料電池用単セル。
【請求項６】
第２燃料極層（ａ−２）を形成する金属酸化物及び固体電解質の一部が、第１燃料極層（ａ−１）の孔内に侵入していることを特徴とする請求項３〜５のいずれかに記載の直接火炎型燃料電池用単セル。
【請求項７】
第１燃料極層（ａ−１）の気孔率が２５〜６０容量％であることを特徴とする請求項３〜６のいずれかに記載の直接火炎型燃料電池用単セル。
【請求項８】
第１燃料極層（ａ−１）の厚みが５０〜２０００μｍ、第２燃料極層（ａ−２）の厚みが１〜８０μｍ、ジルコニア系固体電解質層（ｂ−１）の厚みが１〜３０μｍ、セリア系固体電解質層（ｂ−２）の厚みが１〜３０μｍであることを特徴とする請求項３〜７のいずれかに記載の直接火炎型燃料電池用単セル。  
【発明の詳細な説明】
【技術分野】
【０００１】
この発明は、還元炎を生成可能な燃料を燃焼させ、燃焼によって形成される火炎を単セルの燃料極にあてて単セルを加熱すると共に、火炎中の燃料種を燃料として発電を行う直接火炎型燃料電池用の単セルに関する。
【背景技術】
【０００２】
固体酸化物形燃料電池（以下、ＳＯＦＣともいう）は、電解質として固体酸化物（以下、固体電解質という。）を使用すること、動作環境（発電可能温度）が高温であることに特徴がある。
【０００３】
ＳＯＦＣは、固体電解質を挟んで一方の側に燃料極を備え、他方の側に空気極を備え、燃料極側には燃料ガスを、空気極側には酸化剤ガスを供給し、固体電解質を介して燃料と酸化剤を電気化学的に反応させることにより発電する発電装置である。固体電解質を発電可能温度まで昇温した上で、燃料極側に燃料ガスを、空気極側に酸化剤ガスを供給し、燃料極と空気極を電気回路で接続することで、該電気回路に電流が流れる。
【０００４】
燃料極と空気極を備えた固体電解質は単セルと呼ばれ、この単セルとして、平板型、筒型、又はハニカム型など様々な形状のものが考案され、実用化が図られている。
【０００５】
固体電解質は、発電可能温度領域においては、高温になるほどイオン伝導率が大きくなること知られている。そのため、ＳＯＦＣは、高温になるほど発電効率が向上して出力密度が増し、高い出力が得易くなる。
【０００６】
ＳＯＦＣのひとつの形態として、直接火炎型燃料電池がある（例えば、特許文献１）。直接火炎型燃料電池とは、還元炎を生成可能な燃料を燃焼させ、燃焼によって形成される火炎を燃料極にあてて燃料電池単セルを加熱すると共に、火炎中の燃料種を燃料として発電を行うＳＯＦＣである。
【０００７】
なお、還元炎とは、一酸化炭素（ＣＯ）や水素（Ｈ２）やその他の燃料種などの還元成分を含む火炎である。還元成分は、燃料が完全燃焼する過程のガスに含まれ、燃料を燃焼させる際の内炎も還元炎にあたる。なお、還元炎と酸化炎の区分がないような火炎であっても還元成分が含まれている火炎であればよい。
【０００８】
還元炎を生成可能な燃料は、気体、液体、或いは固体であってもよく、例えば、メタン （ＣＨ４）、エタン（Ｃ２Ｈ６）、プロパン（Ｃ３Ｈ８）、ブタン（Ｃ４Ｈ１０）等のパラフィン系炭化水素、エチレン（Ｃ２Ｈ４）、プロピレン（Ｃ３Ｈ６）、ブチレン（Ｃ４Ｈ８）等のオレフィン系炭化水素等の炭化水素系ガス、又はこれらの炭化水素系ガスを含む混合ガス等が用いることができる。また、メタノール、エタノール、石油、灯油、ジメチルエーテル（ＤＭＥ）等も用いることができる。
【０００９】
このような直接火炎型燃料電池としては、例えば、特許文献１がある。特許文献１には、「導電性メッシュ及び該メッシュに担持されたアノード形成材料からなるアノード層と、導電性メッシュ及び該メッシュに担持されたカソード形成材料からなるカソード層と、前記アノード層と前記カソード層の間に配置され、かつそれらの層によって支持された薄膜状の固体電解質層とから形成された燃料電池セル」が記載されている。また、この燃料電池セルを直接火炎型燃料電池に使用することが記載されており、  特許文献１の図１には、直接火炎型燃料電池の好ましい形態が示されている。
【００１０】
直接火炎型燃料電池では、特許文献１の図１のように、火炎を燃料極にあてて燃料電池単セルを加熱し、空気極は開放されているため、燃料極側では燃料電池単セルの温度が上昇するが、空気極側では燃料電池単セルの温度が上昇しにくいという問題があった。
【００１１】
そのため、燃料電池単セルの固体電解質は、燃料極側は高温になるものの、空気極側の温度が十分に上がらないためにイオン伝導率が低下してしまうことがあった。それによって、直接火炎型燃料電池から十分な出力が得られなくなるという問題があった。
【先行技術文献】
【特許文献】
【００１２】
【特許文献１】特開２００６−１９０５９２号公報
【発明の開示】
【発明が解決しようとする課題】
【００１３】
本発明者は、上記問題点に着目し、高出力を得ることができる直接火炎型燃料電池用単セルの構成を検討し、単セルの固体電解質層をジルコニア系固体電解質層とセリア系固体電解質層の２層構造にすることによって、高出力の単セルが得られることを見出し、本発明に至った。
【００１４】
本発明は、高い出力を得ることができる直接火炎型燃料電池用単セルを提供することを目的とする。
【課題を解決するための手段】
【００１５】
請求項１に記載の発明は、直接火炎型燃料電池に用いる燃料電池用単セルであって、燃料極層（Ａ）と、固体電解質層（Ｂ）と、空気極層（Ｃ）とが順に積層され、前記固体電解質層（Ｂ）は燃料極側から、ジルコニア系固体電解質層（ｂ−１）と、セリア系固体電解質層（ｂ−２）とが順に積層されたものであることを特徴とする直接火炎型燃料電池用単セルである。
【００１６】
請求項２に記載の発明は、請求項１に記載の発明において、ジルコニア系固体電解質層（ｂ−１）が、イットリア安定化ジルコニア(８ＹＳＺ)、イットリア部分安定化ジルコニア(３ＹＳＺ)、及びスカンジア安定化ジルコニア（ＳｃＳＺ）から選択される１以上のジルコニア系固体電解質を含有し、ジルコニアの含有率が８０質量％以上ある層であって、セリア系固体電解質層（ｂ−２）が、ガドリニアドープセリア（ＧＤＣ）、イットリアドープセリア（ＹＤＣ）、及びサマリアドープセリア（ＳＤＣ）から選択される１以上のセリア系固体電解質を含有し、セリアの含有率が８０質量％以上ある層であることを特徴とする。
【００１７】
請求項３に記載の発明は、請求項１又は２に記載の発明において、燃料極層（Ａ）が、固体電解質の反対側から、金属酸化物及び固体電解質を含む多孔質な第１燃料極層（ａ−１）と、金属酸化物及び固体電解質を含み、第１燃料極層（ａ−１）より気孔率が小さい第２燃料極層（ａ−２）とが順に積層されたものであることを特徴とする。
【００１８】
請求項４に記載の発明は、請求項３に記載の発明において、第２燃料極層（ａ−２）に含まれる固体電解質は、ジルコニア系固体電解質層（ｂ−１）を形成するジルコニア系固体電解質と同一であり、且つ、第１燃料極層（ａ−１）に含まれる固体電解質とは異なることを特徴とする。
【００１９】
請求項５に記載の発明は、請求項４に記載の発明において、第１燃料極層（ａ−１）に含まれる固体電解質がイットリア安定化ジルコニア(８ＹＳＺ)であって、第２燃料極層（Ｂ）及びジルコニア系固体電解質層（ｂ−１）に含まれる固体電解質がスカンジア安定化ジルコニア（ＳｃＳＺ）であることを特徴とする。
【００２０】
請求項６に記載の発明は、請求項３〜５のいずれかに記載の発明において、第２燃料極層（ａ−２）を形成する金属酸化物及び固体電解質の一部が、第１燃料極層（ａ−１）の孔内に侵入していることを特徴とする。
【００２１】
請求項７に記載の発明は、請求項３〜６のいずれかに記載の発明において、第１燃料極層（ａ−１）の気孔率が２５〜６０容量％であることを特徴とする。
【００２２】
請求項８に記載の発明は、請求項３〜７のいずれかに記載の発明において、第１燃料極層（ａ−１）の厚みが５０〜２０００μｍ、第２燃料極層（ａ−２）の厚みが１〜８０μｍ、ジルコニア系固体電解質層（ｂ−１）の厚みが１〜３０μｍ、セリア系固体電解質層（ｂ−２）の厚みが１〜３０μｍであることを特徴とする。
【発明の効果】
【００２３】
請求項１〜２に記載の発明によれば、高い出力を得ることができる直接火炎型燃料電池用単セルを提供することができる。
【００２４】
請求項３〜８に記載の発明によれば、更に高い出力を得ることができる。
【発明を実施するための最良の形態】
【００２５】
本発明の直接火炎型燃料電池用単セル（以下、単セルともいう。）は、燃料極層（Ａ）と、固体電解質層（Ｂ）と、空気極層（Ｃ）とが順に積層され、前記固体電解質層（Ｂ）は燃料極側から、ジルコニア系固体電解質層（ｂ−１）と、セリア系固体電解質層（ｂ−２）とが順に積層されたものである。
【００２６】
固体電解質層（Ｂ）をジルコニア系固体電解質層（ｂ−１）とセリア系固体電解質層（ｂ−２）との２層構造にすることによって、直接火炎型燃料電池に使用した場合に、高い出力が得られる。
【００２７】
この２層構造によって、出力が増す理由は明確ではないが、直接火炎型燃料電池の作動時に高温になる燃料極側に、発電可能温度領域が高温であるジルコニア系固体電解質を使用し、燃料極側より温度が低くなる空気極側にジルコニア系固体電解質と比べて発電可能温度領域が低温となるセリア系固体電解質を使用していることが理由の一つであると考えられる。
【００２８】
本発明の単セルの一例を図１及び図２に示す。なお、本発明は図１の形状のものに限定されるものではなく、本発明の要旨を損なわない範囲において形状等を変えて利用することができる。
【００２９】
図１は、単セル１０の側面（図１の上図）及び平面（図１の下図）を図示した摸式図である。図１に示す単セル１０は、燃料極層（Ａ）２１と、ジルコニア系固体電解質層（ｂ−１）３１と、セリア系固体電解質層（ｂ−２）３２と、空気極層（Ｃ）４１を順に積層したものである。
【００３０】
図２は、図１に示す単セル１０のＸ−Ｘ´断面の一部であって、単セル１０の固体電解質層近辺の断面を図示したモデル図である。図２に示すように、図１における燃料極層（Ａ）２１は、第１燃料極層（ａ−１）２２と第２燃料極層（ａ−２）２３で形成されている。なお、図２では、断面の構成を単純なモデルとして図示するために、第１燃料極層（ａ−１）２２の気孔２５は全て同じ大きさで規則的に配置されているが、実際はこの限りではなく、気孔の大きさや配置はランダムであってもよい。
【００３１】
図１の側面図に示す単セル１０は、各層が薄膜状に形成されており、その中でも燃料極層（Ａ）２１の厚みが最も大きく、燃料極層（Ａ）２１によって他の層を支持する燃料極支持型単セルとなっている。なお、より厳密にいえば、単セル１０では、第１燃料極層（ａ−１）２２によって他の層を支持している。
【００３２】
燃料極支持型にすることで、ジルコニア系固体電解質層（ｂ−１）３１及びセリア系固体電解質層（ｂ−２）３２の厚みを薄くすることがでる。それによって、発電中に固体電解質層を酸化物イオンが通過する際の酸素イオン導電率が大きくなり、発電効率が向上して出力密度が増し、高い出力が得易くなる。
【００３３】
また、単セル１０を直接火炎型燃料電池用単セルとして使用する場合においては、火炎によって単セルを加熱する際や、火炎を消火して単セルを冷却する際の急激な温度変化によって熱衝撃が発生し単セルが破損する恐れがあるが、燃料極支持型の単セルにすることによって、温度変化による熱衝撃、特に固体電解質層に対する熱衝撃を緩和することができ、耐久性に優れた単セルが得られる。
構造の主体を燃料極層（Ａ）２１にすることにより、火炎を受けた際に金属酸化物が還元され金属化し、固体電解質が混合したサーメットを形成することになる。このことにより熱伝導率が上がり、単セル内の温度分布の均一化が図られ、耐熱衝撃性が向上すると思われる。勿論、予め単セルの焼成時に還元雰囲気で焼成しておいても良い。
【００３４】
より熱衝撃に強い単セルとするためには、単セルの加熱冷却時、或いはセルの発電時において単セル内の温度分布を均一にすることが好ましい。温度分布を均一にするためには、火炎に曝される側の単セルの表面積、即ち単セルの燃料極層側の面の表面積を小さくすることが好ましい。単セルの表面積が大きいと単セルへの火炎のあたり具合による温度差が生じ易い。なお、単セルの燃料極層側の面の表面積は１０ｃｍ２以下であることが好ましく、４ｃｍ２以下であることがより好ましく、２ｃｍ２以下であることが特に好ましい。
【００３５】
また、図２に示すように、第２燃料極層（ａ−２）２３を形成する金属酸化物及び固体電解質の一部を第１燃料極層（ａ−１）２２の気孔２５内に侵入させることが好ましい。このようにすることで、熱衝撃によって第２燃料極層（ａ−２）２３と第１燃料極層（ａ−１）２２とが剥離し難くなり、熱衝撃に強く、耐久性に優れた単セルが得られる。
【００３６】
このように、第２燃料極層（ａ−２）２３を形成する金属酸化物及び固体電解質の一部を第１燃料極層（ａ−１）２２の気孔２５内に侵入させる方法としては、予め第１燃料極層（ａ−１）２２を形成しておき、その後、第１燃料極層（ａ−１）２２の表面から第２燃料極層（ａ−２）２３の金属酸化物及び固体電解質を気孔内に浸透させる方法が挙げられる。また、金属酸化物及び固体電解質を孔内に浸透させて孔内に充填するためには、金属酸化物及び固体電解質の粒子径を第１燃料極層（ａ−１）２２に用いられる金属酸化物及び固体電解質の粒子径より小さくすることが好ましい。図２の断面における第１燃料極層（ａ−１）２２、第２燃料極層（ａ−２）２３及びジルコニア系固体電解質層（ｂ−１）３１の粒子径のイメージを示す模式図を図３に示す。なお、図３ではセリア系固体電解質層（ｂ−２）３２と空気極層（Ｃ）４１の図示を省略している。
【００３７】
次に、この単セル１０の各構成要素の詳細について説明する。
【００３８】
（固体電解質層）
固体電解質層（Ｂ）は、ジルコニア系固体電解質層（ｂ−１）と、セリア系固体電解質層（ｂ−２）とを積層して形成される。
【００３９】
ジルコニア系固体電解質層（ｂ−１）は、ジルコニア系固体電解質を主成分とする層であって、好ましくはジルコニアの含有率が８０質量％以上（より好ましくは８５質量％以上）ある層である。
【００４０】
ジルコニア系固体電解質としては、酸素イオン導電性を有する公知のジルコニア系セラミックス材料を用いればよく、例えば、イットリア安定化ジルコニア(８ＹＳＺ)、イットリア部分安定化ジルコニア(３ＹＳＺ)、スカンジア安定化ジルコニア（ＳｃＳＺ）などが挙げられる。これらは、１種類で用いてもよく、２種類以上を混合して用いてもよい。
これらの中でも、直接火炎型燃料電池に用いたときに、発電効率に優れ、高い出力を得やすい点で、スカンジア安定化ジルコニア（ＳｃＳＺ）を用いることが特に好ましい。ＳｃＳＺは他のジルコニア系固体電解質より低温でも酸化物イオンを透過できるため、安定した出力が得られる。ＳｃＳＺはＣｅ、またはＡｌがドープされたものであってもよい。
【００４１】
セリア系固体電解質層（ｂ−２）は、セリア系固体電解質を主成分とする層であって、好ましくはセリアの含有率が８０質量％以上（より好ましくは８５質量％以上）ある層である。
【００４２】
セリア系固体電解質としては、酸素イオン導電性を有する公知のセリア系セラミックス材料を用いればよく、例えば、ガドリニアドープセリア（ＧＤＣ）、イットリアドープセリア（ＹＤＣ）、サマリアドープセリア（ＳＤＣ）などを挙げることができる。これらは、１種類で用いてもよく、２種類以上を混合して用いてもよい。
【００４３】
固体電解質層（Ｂ）の厚みとしては、ジルコニア系固体電解質層（ｂ−１）の厚みが１〜３０μｍ（より好ましくは２〜１０μｍ）、セリア系固体電解質層（ｂ−２）の厚みが１〜３０μｍ（より好ましくは２〜１０μｍ）であることが好ましい。固体電解質層が薄膜であれば発電中に固体電解質内を酸化物イオンが通過する際の酸素イオン導電率が大きくなり、高い出力が得られる。ただし、薄すぎると製造時に固体電解質層に微小な穴などができ易く緻密化が不安定となりやすい。固体電解質層の緻密化が十分でないと発電時に電流やガスのリークが発生して安定した出力が得られない。また、熱衝撃によって亀裂の欠陥が生じ易くなる。
【００４４】
上記の電流やガスのリークを発生させないためには、ジルコニア系固体電解質層（ｂ−１）かセリア系固体電解質層（ｂ−２）のいずれか片方が緻密化されていればよく、もう片方は緻密化されていなくてもよい。なお、少なくともジルコニア系固体電解質層（ｂ−１）を緻密化しておくと高い出力を得易い。
【００４５】
（燃料極層）
燃料極層（Ａ）を形成する材料は、燃料電池の燃料極の材料として公知のものを用いればよく、例えば、Ｎｉ、Ｆｅ、Ｃｏ、Ｐｔ、Ｐｄ、Ｒｕ、Ａｇなどの金属の酸化物、又はこれらの酸化物の混合物などが挙げられる。なお、これらの金属酸化物を固体電解質と混合物したものを用いることが好ましい。固体電解質としては、前記のジルコニア系固体電解質やセリア系固体電解質以外のものでもよく、例えば、ランタンガレート（ＬＳＧＭ）、コバルト添加ランタンガレート（ＬＳＧＭＣ）などが挙げられる。
固体電解質を混合しておくことで、固体電解質層（Ｂ）と熱膨張係数を近くすることができ、発電する際の加熱時や発電後の冷却時に、熱膨張係数が違うことに起因する剥離等の不具合が生じにくくなる。
【００４６】
金属酸化物と固体電解質の混合比は適宜決定すればよいが、熱膨張係数や燃料極層（Ａ）の導電性を考慮して、金属酸化物：固体電解質を質量比５：５〜７：３の混合比とすることが好ましい。金属酸化物が多すぎると、固体電解質層（Ｂ）と熱膨張係数の差が大きくなり、固体電解質が多すぎると、燃料極層（Ａ）の導電性が低下するため高出力の単セルが得難くなる。
【００４７】
単セルの出力を高めるためには固体電解質層（Ｂ）を薄く形成することが有効である。そのためには、単セルは燃料極支持型とすることが好ましい。その場合、燃料極層（Ａ）は十分な強度を有することが必要である。燃料極層（Ａ）の強度は、前記した材料の選定以外にも、材料の焼成温度や、気孔率や厚みなどにも影響されるが、それらは燃料電池用単セルを利用するにあたって必要とされる強度によって適宜設定すればよい。
【００４８】
単セルの出力をより高めるためには、燃料極層（Ａ）は第１燃料極層（ａ−１）と第２燃料極層（ａ−２）の２層構造とすることが好ましい。  
【００４９】
２層構造にする場合には、第１燃料極層（ａ−１）は多孔質構造とし、第１燃料極層（ａ−１）によって他の層を支持する燃料極支持型とすることが好ましい。その場合には、第２燃料極層（ａ−２）は、第１燃料極層（ａ−１）より薄く形成し、第１燃料極層（ａ−１）より気孔率を小さくするとよい。
【００５０】
第１燃料極層（ａ−１）による燃料極支持型とする場合、単セルの出力や耐久性を考慮して、第１燃料極層（ａ−１）の厚みを５０〜２０００μｍ（より好ましくは２００〜１５００μｍ、特に好ましくは５００〜８００μｍ）、気孔率を２５〜６０容量％（より好ましくは３０〜５０容量％）とすることが好ましい。この範囲であれば、耐久性に優れ、出力密度に優れた燃料電池単セルが容易に得られる。厚みが薄すぎたり、気孔率が大きい過ぎたりすると十分な強度が得られない。また、厚みが厚すぎたり、気孔率が小さ過ぎたりすると第１燃料極層（ａ−１）のガス透過性が低下する恐れがある。ガス透過性が低下すると発電時に、固体電解質層に十分な燃料ガスが供給し難くなるので、単セルの出力が低下する。
【００５１】
また、ガス透過性を確保するためには、第１燃料極層（ａ−１）の材料となる金属酸化物と固体電解質は粒子径が比較的大きなものを用いることが好ましい。金属酸化物として０．５〜１０μｍ（より好ましくは１〜５μｍ）の粒子径のものを４０質量％以上含有しているものを用いることが好ましい。また、固体電解質として０．５〜１５μｍ（より好ましくは１〜１０μｍ）の粒子径のものを４０質量％以上含有しているものを用いることが好ましい。粒子径が大きすぎるとガス透過性は確保できるが、導電性が低下する場合がある。
【００５２】
第２燃料極層（ａ−２）に使用する固体電解質は、隣り合うジルコニア系固体電解質層（ｂ−１）と同一のものを用いることが好ましい。そうすることで、発電時に反応が起こる三相界面を増大させることができ、高出力の燃料電池用単セルが得られる。
【００５３】
更に、第２燃料極層（ａ−２）及びジルコニア系固体電解質層（ｂ−１）の固体電解質と第１燃料極層（ａ−１）の固体電解質は異なるものであることが好ましい。
固体電解質層（Ｂ）に好ましいく使用されるＳｃＳＺ、特にＣｅがドープされたＳｃＳＺは、ジルコニア系固体電解質の中では比較的低温でも酸化物イオンを透過できて安定した出力を得られるが、電子導電性が出る傾向があり、その分、電圧を損する。そのため、高出力の単セルを得るためには、第１燃料極層（ａ−１）には、例えば８ＹＳＺのように、ＳｃＳＺと比べて電圧を損しないようなものを使用することが好ましい。
【００５４】
第２燃料極層（ａ−２）は、三相界面を増大させるだけでなく、第１燃料極層（ａ−１）とジルコニア系固体電解質層（ｂ−１）の緩衝材としても作用する。多孔質な第１燃料極層（ａ−１）に接して薄膜のジルコニア系固体電解質層（ｂ−１）を形成すると、製造時にジルコニア系固体電解質層（ｂ−１）に微小な穴などの欠陥が生じ易い。ジルコニア系固体電解質層（ｂ−１）に欠陥があると発電時に電流やガスのリークが発生して安定した出力が得られない。
第２燃料極層（ａ−２）を設けることで、このような欠陥が生じ難くなり、ジルコニア系固体電解質層（ｂ−１）の薄膜化が容易になり、高出力の単セルが得られる。
【００５５】
このような緩衝作用を効率よく得るには、第２燃料極層（ａ−２）の気孔率は第１燃料極層（ａ−１）の気孔率より小さくしすることが好ましい。また、第２燃料極層（ａ−２）の気孔の平均径は第１燃料極層（ａ−１）の気孔の平均径より小さいことが特に好ましい。
前記した微小な穴などの欠陥は、多孔質層の表層の気孔部分に発生し易いため、気孔率を小さくすることで欠損の発生を抑制できる。また、表層の気孔を小さくすると欠損の発生をさらに抑制できる。第２燃料極層（ａ−２）の気孔を小さくするためには、第２燃料極層（ａ−２）の材料となる金属酸化物と固体電解質として粒子径が比較的小さなものを用いることが好ましい。
このように、第１燃料極層（ａ−１）より気孔率や気孔径が小さき第２燃料極層（ａ−２）を設けると、加熱時の固体電解質層（Ｂ）への熱の伝わりを均一にしやすくなり、固体電解質層（Ｂ）の熱衝撃を緩和する効果も得られる。
【００５６】
更には、図３に示す２４部分のように、第２燃料極層（ａ−２）を形成する金属酸化物及び固体電解質の一部が、第１燃料極層（ａ−１）の気孔内に侵入していることが好ましい。このような構造は第２燃料極層（ａ−２）に粒子径の小さい粒子径の材料を使用することで容易に形成することができる。こうすることで、加熱や冷却時に第１燃料極層（ａ−１）と第２燃料極層（ａ−２）の界面での層間剥離が生じ難くなることに加え、製造時にジルコニア系固体電解質層（ｂ−１）の欠陥が生じにくくなり、ジルコニア系固体電解質層（ｂ−１）の薄膜化が容易になる。
【００５７】
第２燃料極層（ａ−２）には、金属酸化物として０．１〜０．８μｍの粒子径のものを８０質量％以上含有しているものを用いることが好ましい。また、固体電解質として０．０５〜０．８μｍの粒子径のものを８０質量％以上含有しているものを用いることが好ましい。特に好ましくは、金属酸化物と固体電解質共に０．８μｍ以下のもののみを使用することである。
【００５８】
また、第２燃料極層（ａ−２）の気孔率は、好ましくは４０容量％以下であり、且つ第１燃料極層（ａ−１）の気孔率との差が１０容量％以上あることが好ましい。更には、気孔率は１０容量％以上（より好ましくは１５容量％以上）あることが好ましい。また、第２燃料極層（ａ−２）の厚みは、好ましくは１〜８０μｍ（より好ましくは５〜５０μｍ）である。この範囲であれば、出力密度に優れた単セルが容易に得られる。気孔率が大きすぎると第２燃料極層（ａ−２）を形成することによる効果が小さくなる。また、気孔率が第１燃料極層（ａ−１）に比べて１０容量％以上小さいと、第２燃料極層（ａ−２）による効果がより顕著に発揮される。厚みが厚すぎたり、気孔率が小さ過ぎたりすると第２燃料極層（ａ−２）のガス透過性が低下する恐れがある。ガス透過性が低下すると発電時に、固体電解質層に十分な燃料ガスが供給し難くなるので、単セルの出力が低下する。
なお、第２燃料極層（ａ−２）を形成する金属酸化物及び固体電解質の一部が、第１燃料極層（ａ−１）の孔内に侵入している場合、第２燃料極層（ａ−２）の厚みは、図２に示すＭの厚みであって、侵入している部分の厚み（図２のＮ、図３の２４）は加えない。
【００５９】
（空気極層）
空気極層（Ｃ）を形成する材料は、燃料電池の空気極の材料として公知のものを用いればよく、例えば、Ｃｏ、Ｆｅ、Ｃｒ、Ｍｎなどの複合酸化物、又はこれらの複合酸化物の混合物などが挙げられる。前記複合酸化物としては、ＬＳＣＦ；（Ｌａ，Ｓｒ）（Ｌｏ，Ｆｅ）Ｏ３、ＳＳＣ；（Ｓｍ，Ｓｒ）ＣｏＯ３、ＬＳＭ；（Ｌａ，Ｓｒ）ＭｎＯ３、ＬＳＣ；（Ｌａ，Ｓｒ）ＣｏＯ３、（Ｌａ，Ｓｒ）（Ｆｅ，Ｃｏ）Ｏ３、ＬＮＦ；（ＬａＮｉ０．６Ｆｅ０．４Ｏ３）、（Ｌａ，Ｃａ）ＭｎＯ３などがある。これらの中でも、直接火炎型燃料電池に用いたときに、発電効率に優れ、高い出力を得やすい点で、ＬＳＣＦを用いることが好ましい。
【００６０】
なお、空気極層２３の厚みや気孔率は特に限定されない。本発明の効果を損ねない範囲で、ガス透過性や導電性等を考慮して適宜設定すればよい。
【００６１】
前記単セルには、本発明の効果を損なわない範囲において、前記した層以外の層を設けても良い。
例えば、燃料極層や空気極層での反応によって発生した電子を効率よく集電するために、燃料極層や空気極層の表面には、導電性の良い通気性金属層（以下、集電材層という。）を設けても良い。集電材層に使用される金属としては、白金、銀、ニッケル、パラジウム、ハステロイまたはこれらの合金等が上げられる。
【００６２】
（製造方法）
本発明の燃料電池用単セルは以下の方法で製造することができる。なお、以下の製造方法は、一例であり、燃料電池用単セルの製造方法はこれに限定されるものではない。
【００６３】
まず、燃料極層（Ａ）を形成する。以下には、燃料極層（Ａ）を第１燃料極層（ａ−１）と第２燃料極層（ａ−２）との２層構造とした場合の製造方法を記載する。
【００６４】
最初に、第１燃料極層（ａ−１）を形成する。
燃料極層（Ａ）の形成方法は、特に限定しない。一般的な多孔質セラミックの形成方法を採用すればよく、例えば、金属酸化物及び固体電解質の粉末とバインダーと造孔剤とを含有したセラミックグリーン体を作製して、そのグリーン体を焼成する方法などがある。焼成については、予め焼成しておいてもいいし、第２燃料極層（ａ−２）と同時、又は第２燃料極層（ａ−２）に加えそれ以外の層と同時に焼成してもよい。
【００６５】
次に、第１燃料極層（ａ−１）の表面に、第２燃料極層（ａ−２）を形成する。
形成方法としては、金属酸化物及び固体電解質の粉末を溶媒に分散させた分散液を第１燃料極層（ａ−１）の表面に塗装し、必要に応じて分散液の乾燥工程を設けた後に、焼成する方法を採用することできる。分散液を用いることで、第１燃料極層（ａ−１）の表面に第２燃料極層（ａ−２）を形成すると共に、分散液に含まれる金属酸化物及び固体電解質粉末の一部を第１燃料極層（ａ−２）の孔内に容易に浸透させることができる。
【００６６】
前記分散液は、溶媒として水や有機溶剤などを用いて、これに金属酸化物及び固体電解質の粉末を分散させたものである。分散液には必要に応じて造孔剤、有機高分子などその他の材料を含有させてもよい。
【００６７】
分散液の塗装方法は、特に限定されないが、ディッピングする方法を採用すれば第２燃料極層（ａ−２）の薄膜化が容易である。
【００６８】
分散液を用いる以外の方法として、予めグリーン体のフィルムを形成しておいて、そのフィルムを第１燃料極層（ａ−１）の表面に貼り付ける方法なども採用可能であるが、分散液を用いる方法が、第２燃料極層（ａ−２）を容易に薄くできる点、及び第２燃料極層（ａ−２）を形成する金属酸化物及び固体電解質の一部を第１燃料極層（ａ−１）の孔内に侵入させられる点で好ましい。
【００６９】
次に、燃料極層（Ａ）の表面に、固体電解質層（Ｂ）を形成する。
なお、燃料極層（Ａ）が第１燃料極層（ａ−１）と第２燃料極層（ａ−２）との２層構造の場合には、第２燃料極層（ａ−２）の表面に固体電解質層（Ｂ）を形成する。
【００７０】
固体電解質層（Ｂ）は、燃料極層（Ａ）の表面にジルコニア系固体電解質層（ｂ−１）を形成し、次いでジルコニア系固体電解質層（ｂ−１）の表面にセリア系固体電解質層（ｂ−２）を形成する手順で形成できる。
【００７１】
ジルコニア系固体電解質層（ｂ−１）の形成方法としては、第２燃料極層（ａ−２）と同様に分散液を塗装する方法を採用することができる。この際に、第２燃料極層（ａ−１）があると、欠損の無いジルコニア系固体電解質層（ｂ−１）を形成しやすい。 
【００７２】
セリア系固体電解質層（ｂ−２）の形成方法としては、第２燃料極層（ａ−２）やジルコニア系固体電解質層（ｂ−１）と同様に分散液を塗装する方法を採用することができる。
【００７３】
ジルコニア系固体電解質層（ｂ−１）を８００℃以上で仮焼してからセリア系固体電解質層（ｂ−２）を形成することもできるが、ジルコニア系固体電解質層（ｂ−１）が未焼成の状態でセリア系固体電解質層（ｂ−２）を形成し、ジルコニア系固体電解質層（ｂ−１）とセリア系固体電解質層（ｂ−２）とを同時焼成することが好ましい。２層を同時焼成することで、高出力の単セルを得易くなる。
【００７４】
次に、セリア系固体電解質層（ｂ−２）の表面に空気極層（Ｃ）を形成する。
空気極層（Ｃ）の形成方法は特に限定されず、一般的に採用されている方法によって形成すればよい。
【実施例】
【００７５】
実施例及び比較例として、図１及び図２に示す形状の燃料電池単セルを作製した。燃料電池単セルのサイズは１ｃｍ×１ｃｍ×（厚み）とした。各燃料電池単セルの厚みは表に記す。
【００７６】
なお、表において層の欄が空欄になっているものについては、その層は形成していない。
【００７７】
各燃料電池用単セルは、まず、第１燃料極層（ａ−１）を焼成した後に、その表面に、第２燃料極層（ａ−２）の材料粉末を溶媒に分散させた分散液をディッピング塗装して焼成し、その表面にジルコニア系固体電解質層（ｂ−１）の材料粉末を溶媒に分散させた分散液をディッピング塗装して乾燥硬化させ、その表面にセリア系固体電解質層（ｂ−２）の材料粉末を溶媒に分散させた分散液をディッピング塗装して乾燥硬化させた後にジルコニア系固体電解質層（ｂ−１）とセリア系固体電解質層（ｂ−２）とを同時焼成し、最後に空気極層の材料粉末を溶媒に分散させた分散液をディッピング塗装して焼成することで、燃料極層（Ａ）から順に固体電解質層（Ｂ）、空気極層（Ｃ）を積層した。
【００７８】
なお、第１燃料極層（ａ−１）では、各単セルとも以下の粒径の材料粉末を使用した。
固体電解質：粒子径が１〜１０μｍの範囲にある粗粒粉末（平均粒子径５μｍ）と、粒子径が０．１〜０．８μｍの範囲にある細粒粉末（平均粒子径０．５μｍ）の混合物。混合比（粗粒子／細粒粉末）は、質量比６／４。
金属酸化物：粒子径が１〜５μｍの範囲にある粗粒粉末（平均粒子径２μｍ）と、粒子径が０．１〜０．８μｍの範囲にある細粒粉末（平均粒子径０．３μｍ）の混合物。混合比（粗粒子／細粒粉末）は、質量比５／５。
【００７９】
また、第２燃料極層（ａ−２）では、各単セルとも以下の粒径の材料粉末を使用した。
固体電解質：粒子径が０．１〜０．８μｍの範囲にある細粒粉末（平均粒子径０．５μｍ）。
金属酸化物：粒子径が０．１〜０．８μｍの範囲にある細粒粉末（平均粒子径０．３μｍ）。
【００８０】
また、固体電解質層（Ｃ）では、ジルコニア系固体電解質層（ｂ−１）、セリア系固体電解質層（ｂ−２）共に、各単セルとも粒子径が０．１〜０．８μｍの範囲にある細粒粉末（平均粒子径０．３μｍ）を使用した。
【００８１】
なお、第１燃料極層（ａ−１）と第２燃料極層（ａ−２）の気孔率は、主に造孔材などの有機高分子の分散液への添加量によって調整した。また、厚みは、主にディッピングの方法と分散液の粘性によって調整した。
【００８２】
各単セルの第１燃料極層（ａ−１）、第２燃料極層（ａ−２）、ジルコニア系固体電解質層（ｂ−１）、セリア系固体電解質層（ｂ−２）、空気極層（Ｃ）の組成、厚み、及び気孔率を表に示す。
【００８３】
なお、表中に示す固体電解質層のジルコニア含有率又はセリア含有率は以下の通りである。
ＳｃＳＺのジルコニア含有率は８７質量％、８ＹＳＺのジルコニア含有率は８６質量％、ＧＤＣのセリア含有率は８９質量％、ＳＤＣのセリア含有率は８９質量％。
【００８４】
これらの単セルには、空気極層の表面に集電材として銀製のメッシュを取り付けた。さらに、出力測定に必要な配線を取り付け、以下の方法で各単セルの出力を測定した。
【００８５】
メタンガスを燃焼させるガスバーナの火炎に単セルを曝し、単セルが加熱されてから１５分後に負荷を掛けた。その後負荷抵抗を順次低下させて電流・電圧の関係をプロットして出力曲線を得た。この出力曲線での最高出力を出力密度（燃料電池単セルの単位面積当たりの出力）として記録した。
なお、各単セルの測定では同じガスバーナを使用し、ガスバーナに対して単セルは同じ位置に固定し、無風の環境下にて発電を行なった。その環境下で、ガスバーナのガス流量を調整して、放射温度計で測定した単セルの空気極層の表面の温度が７８０℃±１５℃となるようにして測定した。次いで、空気極層の表面の温度を６５０℃±１５℃に下げて測定した。
【００８６】
【表１】
2013145671.tif 000003
【００８７】
【表２】
2013145671.tif 000004
【００８８】
【表３】
2013145671.tif 000005
【００８９】
【表４】
2013145671.tif 000006
【００９０】
【表５】
2013145671.tif 000007
【００９１】
【表６】
2013145671.tif 000008
【００９２】
【表７】
2013145671.tif 000009
【００９３】
【表８】
2013145671.tif 000010
【００９４】
【表９】
2013145671.tif 000011
【００９５】
前記実施例及び比較例の単セルの各温度条件における出力密度の測定結果を表１０に示す。
【００９６】
【表１０】
2013145671.tif 000012
【００９７】
この結果から以下のことが言える。
実施例１〜３と比較例１との比較、実施例３と比較例２との比較、実施例１〜２と比較例３〜４との比較からも分かるように、ジルコニア系固体電解質層だけでなく、セリア系固体電解質層を設けることで、高出力の単セルが得られる。
【００９８】
空気極層の表面温度７８０℃と表面温度６５０℃との測定結果の比較から分かるように、単セルの温度が低い場合において、セリア系固体電解質層を設ことによる効果が特に顕著である。
【００９９】
実施例１と実施例４との比較から分かるように、第２燃料極層の固体電解質は、ジルコニア系固体電解質層のジルコニア系固体電解質と同一ものを用いた方が高出力の単セルが得られる。
【０１００】
実施例１と実施例５との比較から分かるように、第１燃料極層の固体電解質は、第２燃料極層の固体電解質やジルコニア系固体電解質層のジルコニア系固体電解質とは異なるものを用いた方が高出力の単セルが得られる。
【図面の簡単な説明】
【０１０１】
【図１】燃料電池用単セルの構造を示す模式図
【図２】図１のＸ−Ｘ´断面の一部を示すモデル図
【図３】燃料電池用単セルの断面の概要を表す説明図
【符号の説明】
【０１０２】
１０  燃料電池用単セル
２１  燃料極層（Ａ）
２２  第１燃料極層（ａ−１）
２３  第２燃料極層（ａ−２）
３１  ジルコニア系固体電解質層（ｂ−１）
３２  セリア系固体電解質層（ｂ−２）
４１  空気極層（Ｃ）
５１  ジルコニア系固体電解質の粒子
５２  ３１とは異なる固体電解質の粒子
５３  金属酸化物の粒子
【図１】
2013145671.tif 000013
【図２】
2013145671.tif 000014
【図３】
2013145671.tif 000015